(57)【要約】【課題】  人体に有害なＶＯＣガスならびに生活臭に含まれるアルデヒド類ならびに芳香族類の吸着性能を有する消臭繊維シートを安価に提供すること。【解決手段】  Ａ型およびＸ型から選ばれる少なくとも１種のゼオライトおよびヒドラジド化合物からなるアルデヒド吸着材を用いる。  ゼオライトとヒドラジド化合物の重量比は５０：１〜２：１の範囲が好適である。  繊維シートに上記アルデヒド吸着材を担持させ、消臭繊維シートとする。  吸着材がバインダーを含む場合は、ゼオライトとバインダーの重量比は２０：１〜２：１の範囲が好ましい。【選択図】      なし【特許請求の範囲】
【請求項１】
Ａ型およびＸ型から選ばれる少なくとも１種のゼオライトおよびヒドラジド化合物からなるアルデヒド吸着材。
【請求項２】
前記ゼオライトとヒドラジド化合物の重量比が５０：１〜２：１の範囲であることを特徴とする請求項１記載のアルデヒド吸着材。
【請求項３】
請求項１記載のアルデヒド吸着材を担持させたことを特徴とする消臭繊維シート。
【請求項４】
吸着材がバインダーを含み、前記ゼオライトとバインダーの重量比が２０：１〜２：１の範囲であることを特徴とする請求項３記載の消臭繊維シート。
【発明の詳細な説明】
【技術分野】
【０００１】
本発明は、ゼオライトおよびヒドラジン誘導体から構成される吸着材および該吸着材を担持させた消臭繊維シートに関する。
【背景技術】
【０００２】
近年建設される住宅は、気密性が著しく高く、冷暖房にかかるエネルギーの削減効果は著しく向上しているが、自然な空気の流れによる換気は期待できない状況である。これは自動車内でも同様であり、内装材や製造に不可欠な接着剤やプラスチック成型物などから発生するＶＯＣ（揮発性有機化合物）ガスについて、製造各社が削減の努力を進めている。ＶＯＣガスは、現代人の生活環境に欠かせない自動車、家電製品、家具、住宅建材等、あらゆる物質から発生する可能性がある。
【０００３】
一方、我々を取巻く生活環境において発生する生活臭についても様々な対応が考えられている。例えばアンモニア、硫化水素、メルカプタン、アルデヒド、酢酸、等が挙げられるが、中でもタバコ臭の原因になる成分としては、アンモニア、アルデヒド、ピリジン等が代表的な悪臭として取り上げられる。
ＶＯＣガスならびに生活臭において、アルデヒド類はとりわけ除去することが困難でその発生量も大きいため、大きな問題である。
【０００４】
このような背景から、近年、高度な消臭機能を有する製品に対する要望が益々高まっている。繊維製品を例にとると、難水溶性ヒドラジド化合物を繊維原料に練りこんだ消臭繊維（特許文献１）や、無機多孔質粒子、酸化亜鉛、ヒドラジド化合物をバインダーとともにポリエステル織物に塗付熱処理した消臭生地（特許文献２）等が提案されている。また細孔サイズを緻密に制御された活性炭素材やゼオライトなども盛んに開発されている。とくにゼオライトは、その合成条件により単分散かつ様々なサイズの細孔を実現でき、さらに後処理により細孔内の性質を変化できるなど、活性炭とは異なる方向性で開発が進められている。
【０００５】
ゼオライトは、三次元骨格構造を有する結晶性アルミノケイ酸塩である。ゼオライトの種類としては、Ａ型、Ｘ型、Ｙ型、Ｌ型やβ型、ＺＳＭ−５等がある。これらの中で特にＹ型やβ型、ＺＳＭ−５等のゼオライトがアルデヒド類等のガスの吸着能力に優れることからガス吸着材として用いられることが多い。
【０００６】
しかしながら、Ｙ型やβ型、ＺＳＭ−５等はゼオライトの合成温度が高いなどの問題があり、且つ高価である。比較的安価なＡ型、Ｘ型のゼオライトを用いた場合は、アルデヒド類のガスの吸着能力が十分ではないという問題があった。
合成温度も低くかつ工業的生産量も多い、比較的安価なＡ型、Ｘ型のゼオライトを利用した消臭製品は経済的なメリットが高く、開発が望まれていた。
【先行技術文献】
【特許文献】
【０００７】
【特許文献１】特許第２８１８９２９号公報
【特許文献２】特許第３６０５９８５号公報
【発明の概要】
【発明が解決しようとする課題】
【０００８】
本発明は、上記問題点に鑑み、人体に有害なＶＯＣガスならびに生活臭に含まれるアルデヒド類ならびに芳香族類の吸着性能を有する消臭繊維シートを安価に提供することを課題とする。
【課題を解決するための手段】
【０００９】
本発明者らは、上記課題を達成するために鋭意検討を重ねた結果、Ａ型およびＸ型から選ばれる少なくとも１種のゼオライトにヒドラジド化合物を併用することにより、ゼオライト元来の芳香族類吸着能力を損なうことなく、アルデヒド類化合物の吸着性能を飛躍的に向上させた吸着材が得られることを見出し、本発明を完成した。
すなわち、本発明は、以下の技術を基礎とする。
【００１０】
［１］Ａ型およびＸ型から選ばれる少なくとも１種のゼオライトおよびヒドラジド化合物からなるアルデヒド吸着材。
［２］前記ゼオライトとヒドラジド化合物の重量比が５０：１〜２：１の範囲であることを特徴とする［１］記載のアルデヒド吸着材。
［３］上記［１］記載のアルデヒド吸着材を担持させたことを特徴とする繊維シート。
［４］吸着材がバインダーを含み、前記ゼオライトとバインダーの重量比が２０：１〜２：１の範囲であることを特徴とする［３］記載の繊維シート。
【発明の効果】
【００１１】
従来、アルデヒド類の吸着能力はほとんど無いと考えられていたＡ型およびＸ型のゼオライトを組み合わせて使用することにより、単にヒドラジド化合物がアルデヒド類と反応してアルデヒド類のガスを除去する量以上のガスを除去する性能を発揮することを見出し、本発明を完成したものである。本発明のアルデヒド吸着材は、十分なアルデヒド類の吸着性能を有するとともに、Ｙ型やβ型、ＺＳＭ−５等のゼオライトよりなる吸着材より、工業的に有利に得ることができ、且つ安価に提供することが可能となる。
【００１２】
前記［１］および［２］の発明によれば、アルデヒド類に対して吸着効果が低いと評価されてきたＡおよびＸ型など、比較的な安価なゼオライトを利用して、飛躍的に高い吸着性能を有する吸着材を製造することができる。
【００１３】
前記［３］および［４］の発明によれば、耐久性の優れた消臭繊維シートが製造でき、さらに適宜の大きさに切断、成形、接着、縫製することで多様な消臭製品が提供できる。また、プリーツおよび波板加工を施せば、ハニカムフィルターを製造することも可能である。
【発明を実施するための形態】
【００１４】
本発明は、Ａ型およびＸ型から選ばれる少なくとも１種のゼオライトおよびヒドラジド化合物よりなるアルデヒド吸着材、および該吸着材を担持させたことを特徴とする消臭繊維シートである。
【００１５】
［１．ゼオライト］
本発明におけるゼオライトは、結晶性アルミノケイ酸塩である三次元骨格構造を有する、Ａ型およびＸ型のゼオライトである。Ａ型およびＸ型のゼオライトの製造は、例えば、ケイ酸ナトリウム等のシリカ源、アルミン酸ナトリウム等のアルミナ源、水酸化ナトリウム等の鉱化剤及び水を含む原料を用いた水熱合成法により製造することができる。Ａ型およびＸ型のゼオライトはＹ型やβ型、ＺＳＭ−５等はゼオライトに比べ、製造時の合成温度が低い。
本発明に使用するゼオライトの平均粒子径は10μ以下が望ましい。
【００１６】
［２．ヒドラジド化合物］
本発明で用いるヒドラジド化合物としては、例えば、ホルムヒドラジド、アセトヒドラジド、プロピオン酸ヒドラジド、ラウリン酸ヒドラジド、ステアリン酸ヒドラジド、サリチル酸ヒドラジド、安息香酸ヒドラジド、ｐ−ヒドロキシ安息香酸ヒドラジド、メチルカルバゼート、エチルカルバゼート、セミカルバジド塩酸塩などのモノヒドラジド、カルボヒドラジド、シュウ酸ジヒドラジド、マロン酸ジヒドラジド、コハク酸ジヒドラジド、グルタル酸ジヒドラジド、アジピン酸ジヒドラジド、ピメリン酸ジヒドラジド、スベリン酸ジヒドラジド、アゼライン酸ジヒドラジド、セバシン酸ジヒドラジド、テレフタル酸ジヒドラジド、イソフタル酸ジヒドラジド、酒石酸ジヒドラジド、リンゴ酸ジヒドラジド、イミノジ酢酸ジヒドラジド、イタコン酸ジヒドラジド、ドデカンジオヒドラジド、ヘキサデカンジオヒドラジド、２，６−ナフトエ酸ジヒドラジド、１，４−ナフトエ酸ジヒドラジド、４，４´−ビスベンゼンジヒドラジド、２，６−ピリジンジヒドラジド、１，４−シクロヘキサンジヒドラジド、Ｎ，Ｎ´−ヘキサメチレンビスセミカルバジドなどのジヒドラジド、クエン酸トリヒドラジド、ピロメリット酸トリヒドラジド、１，２，４−ベンゼントリヒドラジド、ニトリロ酢酸トリヒドラジド、シクロヘキサントリカルボン酸トリヒドラジドなどのトリヒドラジド、エチレンジアミン四酢酸テトラヒドラジド、１，４，５，８−ナフトエ酸テトラヒドラジドなどのテトラヒドラジドなどを用いることができる。特に、ヒドラジノ基を２つ以上有するヒドラジド化合物が好適である。
一般に、ヒドラジン化合物とアセトアルデヒドガスは、以下の化学式で吸着反応が進行する。
-NH2 + CH3CHO →-NH(OH)CHCH3
【００１７】
［３．基材］
本発明の繊維シートを構成する基材は特に限定されず、たとえば、天然繊維や合成繊維よりなる基材を用いることができる。
【００１８】
天然繊維としては、たとえば、綿、麻、ビスコースレーヨン、キュプラレーヨン等のセルロース繊維；羊毛、絹等のタンパク質系繊維；アルギン繊維、キチン繊維、マンナン繊維等の天然高分子系繊維；これらの２種以上の天然繊維からなる混紡天然繊維等が挙げられる。
【００１９】
合成繊維としては、たとえば、ポリアミド系繊維、ナイロン、ポリエステル系繊維、ポリアクリロニトリル系繊維、ポリビニルアルコール系繊維、ポリオレフィン系繊維、ポリ塩化ビニル系繊維、ポリ塩化ビニリデン系繊維、ポリウレタン系繊維、ポリ尿素系繊維等を挙げることができる。また、これら合成繊維に吸水性を付与した吸水性合成繊維や、親水性を付与した親水性合成繊維を用いることもできる。
【００２０】
吸水性合成繊維としては、上記合成繊維に親水性化合物を練り込んで共重合する方法で吸水性を付与する方法（化学的方法）や、形状を異形断面または微多孔構造とすることにより吸水性能を付与することにより得ることができる。
親水性合成繊維としては、上記合成繊維の表面をレーザー、プラズマ、電子線などの処理により親水性に改質することにより得ることができる。
【００２１】
また、生地の形状としては、織物、編物、不織布、タフテッドカーペットやモケットのような立体布帛等、特に限定されない。これらの生地は、上記繊維を１種または２種以上組み合わせて使用することができる。
【００２２】
＜吸着材＞
吸着材はゼオライトおよびヒドラジド化合物よりなる。該吸着材はたとえば、ゼオライトとバインダー樹脂を溶媒に分散させた処理液を乾燥することによって製造することができる。また、後述するように、該処理液を基材上で乾燥させることにより、直接基材上に吸着材を形成させてもよい。
ヒドラジド化合物はゼオライトに担持・存在していればよく、たとえばゼオライトの表面に付着していても良く、あるいはゼオライトに存在する孔の中にあってもよい。
【００２３】
＜繊維シートの製造方法＞
ゼオライトおよびヒドラジド化合物を、基材表面および／または内部に存在させる方法としては、特に限定されないが、たとえば、ゼオライトを溶媒に分散させた処理液を、生地の少なくとも一部に付着せしめた後、乾燥することによって製造できる。また、ゼオライトとバインダーを溶媒に分散させた処理液としてもよい。この時、処理液は前記ゼオライトおよびバインダー樹脂を用いる場合はバインダー樹脂を可能な限り分散させることが好ましい。
【００２４】
ゼオライトとヒドラジド化合物の重量比は５０：１〜２：１が好ましく、より好ましくは２５：１〜４：１である。
ゼオライトとヒドラジド化合物の重量比が５０：１を超える場合は特にアセトアルデヒドガスの吸着能力が不足する場合があり、２：１より小さい場合は他のガス、たとえばトルエンガスの吸着能力が不足する場合がある。
【００２５】
バインダー樹脂としては特に限定は無く、どのような種類の樹脂でも使用することができる。たとえばアクリル樹脂、メタアクリル樹脂、ウレタン樹脂、ポリビニルアルコール樹脂、シリコン樹脂などが挙げられる。これらの樹脂を二種類以上混合しても良い。ゼオライトとバインダーの重量比は２０：１〜３：１の範囲であることがゼオライトやヒドラジド化合物の固着性ならびにガス吸着性能の点で好ましい。
調合の際、予め先にヒドラジド処理ゼオライトを溶媒に分散させておいてから、バインダー樹脂を分散させる方が、より均一に分散させるのに好ましい。
【００２６】
前記処理液を生地に担持させる方法としては、たとえば、浸漬法とコーティング法が挙げられる。浸漬法は、前記処理液に、生地を浸漬した後マングルで絞り、これを乾燥させる方法がある。この浸漬法で製造すれば、ヒドラジド処理ゼオライトとバインダー樹脂を生地に均一に固着することができる。
【００２７】
前記コーティング法は、生地に前記処理液を生地の少なくとも一部に塗布コーティングした後乾燥させる方法が挙げられる。コーティング法で製造すれば、生産性を顕著に向上でき、固着量も精度高く制御できる利点がある。
【００２８】
前記コーティング方法の具体的手法としては、特に限定されるものではないが、例えばグラビアロール加工、スプレー加工、ロールコーター加工、転写プリント加工、スクリーンプリント加工等が挙げられる。
【００２９】
また、上記の方法以外でも、前記消臭生地を熱成型、もしくは前述の塗工技術を用いてプラスチックフイルムや成型体表面および内部にヒドラジド処理ゼオライトを付加することも可能である。
【実施例】
【００３０】
以下、実施例及び比較例を示し、本発明を具体的に説明するが、本発明は下記の実施例に制限されるものではない。
【００３１】
〔実施例１〕
Ａ型ゼオライト（ユニオン昭和製モレキュラーシーブ4A、粒子径10ミクロン以下）23.72gを蒸留水51.38gに分散し、カルボジヒドラジド（日本ファインケム製、品名ＣＤＨ）1.19gを溶解させ、20℃、5分間スターラーで撹拌した。ＰＶＡバインダー（電気化学工業製  デンカポバールＫ-１７ＥＦ）の10％水溶液を調合し、上記水溶液に23.72g加え、30分間撹拌した。
上記処理液に幅20cm、長さ60cmのコットン不織布（日清紡製  綿100％メッシュ不織布、目付42.58g/m2、AM2040）を浸漬し、マングルで絞り、120℃にてピンテンター乾燥機で乾燥・固着し、ヒドラジド処理ゼオライト添着不織布を得た。
【００３２】
〔実施例２〕
Ａ型ゼオライト（同上）23.44gを蒸留水50.78gに分散し、カルボジヒドラジド（同上）2.34gを溶解させ、20℃、5分間スターラーで撹拌した。ＰＶＡバインダー（同上）の10％水溶液を調合し、上記水溶液に23.44g加え、30分間撹拌した。
上記処理液に幅20cm、長さ60cmのコットン不織布（同上）を浸漬し、マングルで絞り、120℃のピンテンター乾燥機で乾燥・固着し、ヒドラジド処理ゼオライト添着不織布を得た。
【００３３】
〔実施例３〕
Ａ型ゼオライト（同上）22.06gを蒸留水51.47gに分散し、カルボジヒドラジド（同上）4.40gを溶解させ、20℃、5分間スターラーで撹拌した。ＰＶＡバインダー（同上）の10％水溶液を調合し、上記水溶液に22.06g加え、30分間撹拌した。
上記処理液に幅20cm、長さ60cmのコットン不織布（同上）を浸漬し、マングルで絞り、120℃のピンテンター乾燥機で乾燥・固着し、ヒドラジド処理ゼオライト添着不織布を得た。
【００３４】
〔実施例４〕
Ａ型ゼオライト（同上）20.83gを蒸留水52.08gに分散し、カルボジヒドラジド（同上）6.25gを溶解させ、20℃、5分間スターラーで撹拌した。ＰＶＡバインダー（同上）の10％水溶液を調合し、上記水溶液に20.83g加え、30分間撹拌した。
上記処理液に幅20cm、長さ60cmのコットン不織布（同上）を浸漬し、マングルで絞り、120℃のピンテンター乾燥機で乾燥・固着し、ヒドラジド処理ゼオライト添着不織布を得た。
【００３５】
〔実施例５〕
Ｘ型ゼオライト（ユニオン昭和製モレキュラーシーブ13X、粒子径10ミクロン以下）23.72gを蒸留水51.38gに分散し、カルボジヒドラジド（同上）1.19gを溶解させ、20℃、5分間スターラーで撹拌した。ＰＶＡバインダー（同上）の10％水溶液を調合し、上記水溶液に23.72g加え、30分間撹拌した。
上記処理液に幅20cm、長さ60cmのコットン不織布（同上）を浸漬し、マングルで絞り、120℃のピンテンター乾燥機で乾燥・固着し、ヒドラジド処理ゼオライト添着不織布を得た。
【００３６】
〔実施例６〕
Ｘ型ゼオライト（同上）23.44gを蒸留水50.78gに分散し、カルボジヒドラジド（同上）2.34gを溶解させ、20℃、5分間スターラーで撹拌した。ＰＶＡバインダー（同上）の10％水溶液を調合し、上記水溶液に23.44g加え、30分間撹拌した。
上記処理液に幅20cm、長さ60cmのコットン不織布（同上）を浸漬し、マングルで絞り、120℃のピンテンター乾燥機で乾燥・固着し、ヒドラジド処理ゼオライト添着不織布を得た。
【００３７】
〔実施例７〕
Ｘ型ゼオライト（同上）22.90gを蒸留水49.61gに分散し、カルボジヒドラジド（同上）4.58gを溶解させ、20℃、5分間スターラーで撹拌した。ＰＶＡバインダー（同上）の10％水溶液を調合し、上記水溶液に22.90g加え、30分間撹拌した。
上記処理液に幅20cm、長さ60cmのコットン不織布（同上）を浸漬し、マングルで絞り、120℃のピンテンター乾燥機で乾燥・固着し、ヒドラジド処理ゼオライト添着不織布を得た。
【００３８】
〔実施例８〕
Ｘ型ゼオライト（同上）22.39gを蒸留水48.51gに分散し、カルボジヒドラジド（同上）6.72gを溶解させ、20℃、5分間スターラーで撹拌した。ＰＶＡバインダー（同上）の10％水溶液を調合し、上記水溶液に22.39g加え、30分間撹拌した。
上記処理液に幅20cm、長さ60cmのコットン不織布（同上）を浸漬し、マングルで絞り、120℃のピンテンター乾燥機で乾燥・固着し、ヒドラジド処理ゼオライト添着不織布を得た。
【００３９】
〔参考例１〕
Ｙ型ゼオライト（ユニオン昭和製モレキュラーシーブＵＳＫＹ-７００、粒子径10ミクロン以下）22.81gを蒸留水53.23gに分散し、カルボジヒドラジド（同上）1.14gを溶解させ、20℃、5分間スターラーで撹拌した。ＰＶＡバインダー（同上）の10％水溶液を調合し、上記水溶液に22.81g加え、30分間撹拌した。
上記処理液に幅20cm、長さ60cmのコットン不織布（同上）を浸漬し、マングルで絞り、120℃のピンテンター乾燥機で乾燥・固着し、ヒドラジド処理ゼオライト添着不織布を得た。
【００４０】
〔参考例２〕
Ｙ型ゼオライト（同上）22.56gを蒸留水52.63gに分散し、カルボジヒドラジド（同上）2.26gを溶解させ、20℃、5分間スターラーで撹拌した。ＰＶＡバインダー（同上）の10％水溶液を調合し、上記水溶液に22.56g加え、30分間撹拌した。
上記処理液に幅20cm、長さ60cmのコットン不織布（同上）を浸漬し、マングルで絞り、120℃のピンテンター乾燥機で乾燥・固着し、ヒドラジド処理ゼオライト添着不織布を得た。
【００４１】
〔比較例１〕
Ａ型ゼオライト（同上）22.27gを蒸留水55.46gに分散し、20℃、5分間スターラーで撹拌した。ＰＶＡバインダー（同上）の10％水溶液を調合し、上記水溶液に22.27g加え、30分間撹拌した。
上記処理液に幅20cm、長さ60cmのコットン不織布（同上）を浸漬し、マングルで絞り、120℃のピンテンター乾燥機で乾燥・固着し、ゼオライト添着不織布を得た。
【００４２】
〔比較例２〕
Ｘ型ゼオライト（同上）23.00gを蒸留水54.0gに分散し、20℃、5分間スターラーで撹拌した。ＰＶＡバインダー（同上）の10％水溶液を調合し、上記水溶液に23.00g加え、30分間撹拌した。
上記処理液に幅20cm、長さ60cmのコットン不織布（同上）を浸漬し、マングルで絞り、120℃のピンテンター乾燥機で乾燥・固着し、ゼオライト添着不織布を得た。
【００４３】
〔比較例３〕
Ｙ型ゼオライト（同上）20.00gを蒸留水60.00gに分散し、20℃、5分間スターラーで撹拌した。ＰＶＡバインダー（同上）の10％水溶液を調合し、上記水溶液に20.00g加え、30分間撹拌した。
上記処理液に幅20cm、長さ60cmのコットン不織布（同上）を浸漬し、マングルで絞り、120℃のピンテンター乾燥機で乾燥・固着し、ゼオライト添着不織布を得た。
【００４４】
〔比較例４〕
蒸留水43.47gにＰＶＡバインダー（同上）の10％水溶液を39.13g加え、30分間撹拌した。上記処理液にカルボジヒドラジド（同上）17.39gを溶解し、撹拌した。上記処理液に幅20cm、長さ60cmのコットン不織布（同上）を浸漬し、マングルで絞り、120℃のピンテンター乾燥機で乾燥・固着し、ヒドラジド添着不織布を得た。
【００４５】
〔比較例５〕
蒸留水46.51gにＰＶＡバインダー（同上）の10％水溶液を41.86g加え、30分間撹拌した。上記処理液にカルボジヒドラジド（同上）11.62gを溶解し、撹拌した。
上記処理液に幅20cm、長さ60cmのコットン不織布（同上）を浸漬し、マングルで絞り、120℃のピンテンター乾燥機で乾燥・固着し、ヒドラジド添着不織布を得た。
【００４６】
〔比較例６〕
蒸留水49.5gにＰＶＡバインダー（同上）の10％水溶液を44.55g加え、30分間撹拌した。上記処理液にカルボジヒドラジド（同上）5.94gを溶解し、撹拌した。上記処理液に幅20cm、長さ60cmのコットン不織布（同上）を浸漬し、マングルで絞り、120℃のピンテンター乾燥機で乾燥・固着し、ヒドラジド添着不織布を得た。
【００４７】
＜性能評価＞
［消臭試験］
実施例１〜８および比較例１〜６記載の吸着材を2.5cm x 1.25cmのサイズ（約0.03g）に切り、40ppmホルムアルデヒドガス3Lと共に5Lテドラーパックに封入し、消臭試験を行った。
残存ホルムアルデヒドガス濃度はガステックおよび光明理化学工業製ガス検知管、および島津製HPLCクロマトグラフィーFRC-10Aを用いて測定した。
70ppmアセトアルデヒドガスについても、同様に消臭試験を行った。
【００４８】
表１及び図１に、実施例１〜８、参考例１〜３および比較例１〜６の処理液を示す。また、ホルムアルデヒド（ＦＡ）およびアセトアルデヒド（ＡＡ）の消臭試験結果を表２および図２、３に示す。
【００４９】
【表１】
2011083756.tif 000002
【００５０】
【表２】
2011083756.tif 000003
【００５１】
実施例１〜８の吸着材は、ゼオライトのみの比較例１〜３、ヒドラジドのみの比較例４〜６の繊維シートと比較して、ホルムアルデヒド及びアセトアルデヒドガスに関して、格段に高い吸着能力を有することが確認できる。
また、アルデヒド類の吸着能力が優れるとされるＹ型のゼオライトを用いた場合と比較しても遜色ない効果が得られている（参考例１、２）。
【産業上の利用可能性】
【００５２】
本発明の吸着材および繊維シートは、用途が特に限定されるものではないが、例えばカーテン、カーペット、壁紙、椅子張り地等のインテリア用布帛の他、自動車、車両、船舶、航空機などの内装用生地、また、ハニカムフィルター等の工業用フィルター素材他の消臭材として広く有用に使用することができる。
また、他の吸着物質、例えば光触媒、活性炭、シリカゲルと組み合わせれば、さらに高性能の悪臭除去機能を有する消臭生地とすることができる。また、市販の難燃剤を添加して、消臭生地に難燃性を持たせることも可能である。